(57)【要約】      （修正有）【課題】高周波、高電圧での漏れ電流を低減できると共に難燃性、柔軟性の要求特性を満たし、かつ環境負荷の低減に役立つハロゲンフリー難燃絶縁電線を提供する。【解決手段】導体、該導体を被覆する第１絶縁層、及び該第１絶縁層を被覆する第２絶縁層を有するハロゲンフリー難燃絶縁電線であって、前記第１絶縁層は、スチレン系エラストマー：ポリオレフィン樹脂の比率が０：１００〜１００：０である成分７０〜１００質量部及びポリフェニレンエーテル系樹脂０〜３０質量部を含有する樹脂成分１００質量部に対して窒素系難燃剤を５〜７０質量部及びリン系難燃剤を０〜３０質量部含有し、誘電率が３．２以下である第１の樹脂組成物からなり、前記第２絶縁層は、樹脂成分１００質量部に対して金属水酸化物を１５０〜２５０質量部含有する第２の樹脂組成物からなることを特徴とするハロゲンフリー難燃絶縁電線。【選択図】なし【特許請求の範囲】
【請求項１】
導体、該導体を被覆する第１絶縁層、及び該第１絶縁層を被覆する第２絶縁層を有するハロゲンフリー難燃絶縁電線であって、
前記第１絶縁層は、
スチレン系エラストマー：ポリオレフィン樹脂の比率が０：１００〜１００：０である成分が７０〜１００質量部、及びポリフェニレンエーテル系樹脂０〜３０質量部を主成分とする樹脂成分１００質量部に対して窒素系難燃剤を５〜７０質量部及びリン系難燃剤を０〜３０質量部含有し（ただし、リン系難燃剤、ポリフェニレンエーテル系樹脂の両方が０質量部である場合を除く）、誘電率が３．２以下である第１の樹脂組成物からなり、
前記第２絶縁層は、
樹脂成分１００質量部に対して金属水酸化物を１５０〜２５０質量部含有する第２の樹脂組成物からなることを特徴とする、
ハロゲンフリー難燃絶縁電線。
【請求項２】
前記第１の樹脂組成物は、樹脂成分１００質量部に対して窒素系難燃剤を５〜７０質量部及びリン系難燃剤を５〜３０質量部含有する、請求項１に記載のハロゲンフリー難燃絶縁電線。
【請求項３】
前記スチレン系エラストマーの一部として、官能基を持つスチレン系エラストマーを含有することを特徴とする請求項１又は２に記載のハロゲンフリー難燃絶縁電線。
【請求項４】
前記第１の樹脂組成物が、さらにトリメチロールプロパントリメタクリレートを、樹脂成分１００質量部に対して０．１〜１０質量部含有する、請求項１〜３のいずれか１項に記載のハロゲンフリー難燃絶縁電線。
【請求項５】
前記ポリフェニレンエーテル系樹脂の荷重たわみ温度が９５℃以上であることを特徴とする請求項１〜４のいずれか１項に記載のハロゲンフリー難燃絶縁電線。
【請求項６】
前記窒素系難燃剤がメラミンシアヌレートであることを特徴とする請求項１〜５のいずれか１項に記載のハロゲンフリー難燃絶縁電線。
【請求項７】
前記導体の外径が０．１ｍｍ〜１ｍｍであり、
前記第１絶縁層と前記第２絶縁層の厚みの合計が０．１ｍｍ〜１ｍｍである、
請求項１〜６のいずれか１項に記載のハロゲンフリー難燃絶縁電線。
【請求項８】
前記第１絶縁層及び前記第２絶縁層が電離放射線の照射により架橋されていることを特徴とする、請求項１〜７のいずれか１項に記載のハロゲンフリー難燃絶縁電線。
【発明の詳細な説明】
【技術分野】
【０００１】
本発明は、液晶テレビ、複写機、コンピュータ等の電子機器内配線に使用されるハロゲンフリー難燃絶縁電線に関する。
【背景技術】
【０００２】
液晶テレビ、携帯電話、デジタルカメラ、パーソナルコンピュータ等の液晶パネルでは、通常、液晶パネルの後方に光源（バックライト）を設置して、その光源からの透過光を表示に利用している。バックライトの光源には冷陰極管等が使用されており、点灯回路（昇圧回路）で発生させた高周波数、高電圧の電流を冷陰極管に供給している。冷陰極管への供給電力の高周波数化、高電圧化が進んでいるため、冷陰極管に上記の高周波数、高電圧電流を供給するために用いる絶縁電線では漏れ電流の低減が必要であり、絶縁層の誘電率の低減が求められている。
【０００３】
一方、液晶パネルの薄型化に伴って配線スペースが狭くなり、上記の絶縁電線には細径化と柔軟性が求められている。他方、電子機器の機内配線に使用する絶縁電線や絶縁ケーブルなどの電線には、一般に、ＵＬ（Underwriters Laboratories inc.）規格に適合する諸特性を有することが求められている。ＵＬ規格には、製品が満たすべき難燃性、加熱変形性、低温特性、被覆材料の初期と熱老化後の引張特性などの諸特性について詳細に規定されている。これらの中でも、難燃性については、ＶＷ−１試験と称される垂直燃焼試験に合格する必要があり、ＵＬ規格の中で最も厳しい要求項目の１つとなっている。
【０００４】
このような用途に用いる絶縁電線として、特許文献１には、シングルサイト型メタロセン触媒で重合された超低密度ポリエチレン、ハロゲン系難燃剤、及び亜鉛華を含有する難燃性樹脂組成物を絶縁層として用いた絶縁電線が開示されている。絶縁層に用いる難燃性樹脂組成物の誘電率は３．３未満と低く、絶縁層の厚みを薄くしても高周波・高電圧電流の漏れ電流を低減できる。
【０００５】
一方、環境負荷の低減に対する要求に応えるために、ハロゲン元素を含まないハロゲンフリーの絶縁電線が求められている。絶縁電線にハロゲン元素が含まれると、使用後の絶縁電線を焼却処理する際に塩化水素等の有毒ガスが発生する可能性があるからである。
【０００６】
一般に、ハロゲンフリー電線の被覆材料としては、ポリプロピレン等のポリオレフィン系樹脂に水酸化マグネシウムや水酸化アルミニウムなどの金属水酸化物を配合して難燃化した樹脂組成物が使用されている。例えば、特許文献２には、エチレン−酢酸ビニル共重合体（ＥＶＡ）に、難燃剤として水酸化マグネシウムを配合した難燃性樹脂組成物を絶縁層として使用する絶縁電線が開示されている。しかし、垂直燃焼試験ＶＷ−１に合格させるためには、ポリオレフィン系樹脂中に多量の金属水酸化物を配合する必要がある。その結果、絶縁層の誘電率が高くなり、高周波、高電圧用途では漏れ電流が多くなる。また柔軟性が低下するという問題もある。
【特許文献１】特許第３２７９２０６号公報
【特許文献２】特開２０００−２１９８１４号公報
【発明の開示】
【発明が解決しようとする課題】
【０００７】
上記のように、ハロゲンフリー難燃剤として金属水酸化物を用いた難燃性樹脂組成物では、難燃性を満たすために金属水酸化物の配合量を増やすと誘電率が高くなり漏れ電流が多くなる。一方、誘電率を下げるために金属水酸化物の配合量を減らすと、難燃性を満たすことができない。
これらの事情に鑑み、本発明は、高周波、高電圧での漏れ電流を低減できると共に難燃性、柔軟性の要求特性を満たし、かつ環境負荷の低減に役立つハロゲンフリー難燃絶縁電線を提供することを課題とする。
【課題を解決するための手段】
【０００８】
本発明は、導体、該導体を被覆する第１絶縁層、及び該第１絶縁層を被覆する第２絶縁層を有するハロゲンフリー難燃絶縁電線であって、前記第１絶縁層は、スチレン系エラストマー：ポリオレフィン樹脂の比率が０：１００〜１００：０である成分が７０〜１００質量部、及びポリフェニレンエーテル系樹脂０〜３０質量部を含有する樹脂成分１００質量部に対して窒素系難燃剤を５〜７０質量部及びリン系難燃剤を０〜３０質量部含有し、誘電率が３．２以下である第１の樹脂組成物からなり、前記第２絶縁層は、樹脂成分１００質量部に対して金属水酸化物を１５０〜２５０質量部含有する第２の樹脂組成物からなることを特徴とする、ハロゲンフリー難燃絶縁電線である（請求項１）。
【０００９】
漏れ電流の低減のためには絶縁層の誘電率を低くすることが必要であるが、導体に接する内層部分に低誘電率材料を用いることが漏れ電流の低減に効果的であることを見いだした。そのため、導体と接する第１絶縁層には誘電率が３．２以下である第１の樹脂組成物を用いる。また第１の樹脂組成物は、ポリフェニレンエーテル系樹脂、窒素系難燃剤、リン系難燃剤の効果によってある程度の難燃性がある。
【００１０】
一方、外側の第２絶縁層には、難燃性を重視して、難燃効果の高い金属水酸化物を一定の割合で含有する第２の樹脂組成物を用いる。第２の樹脂組成物の誘電率は高くなるが、内層の誘電率を低くしていることで漏れ電流を低減できる。このような構成とすることで、高周波、高電圧での漏れ電流の低減と難燃性を両立できる。
【００１１】
導体を被覆する第１絶縁層として用いる第１の樹脂組成物は、ポリフェニレンエーテル系樹脂と、スチレン系エラストマー／ポリオレフィン樹脂成分、の２成分を混合している。ポリフェニレンエーテル系樹脂とスチレン系エラストマー／ポリオレフィン樹脂成分を含有する樹脂組成物は、常温において弾性率が高く硬いポリフェニレンエーテル系樹脂を島に、伸びが大きく柔らかいスチレン系エラストマーを海とする海島構造を持つポリマーアロイであると推定される。このような樹脂成分に窒素系難燃剤を含有させることで、柔軟性を発現できると共に誘電率が低く、かつある程度の難燃性を持たせることができる。
【００１２】
なおスチレン系エラストマーとポリオレフィン樹脂の混合比率は任意に設定できる。スチレン系エラストマーを単独で使用しても良いし、ポリオレフィン樹脂を単独で使用しても良い。ポリオレフィン樹脂を混合することで、樹脂組成物の架橋効率を高めることができ、耐熱性を向上することができる。
【００１３】
ポリフェニレンエーテル系樹脂を０質量部とし、樹脂成分をスチレン系エラストマー／ポリオレフィン樹脂成分のみにすることもできる。スチレン系エラストマー樹脂及びポリオレフィン樹脂は上記のように伸びが大きく柔らかい材料なので、この場合、非常に柔軟な絶縁電線を得ることができる。ただし、ポリフェニレンエーテル系樹脂を含有しないと難燃性が確保できない。窒素系難燃剤は単独では難燃効果が低く、ポリフェニレンエーテル系樹脂と併用することで難燃効果が出るからである。よって、ポリフェニレンエーテル系樹脂を０質量部とした場合はリン系難燃剤が必須成分となる。
【００１４】
難燃性の面からは、窒素系難燃剤とリン系難燃剤とを併用し、樹脂成分１００質量部に対して窒素系難燃剤を５〜７０質量部及びリン系難燃剤を５〜３０質量部含有すると好ましい（請求項２）。両者を併用することで、難燃効果が高まるからである。
【００１５】
前記スチレン系エラストマーの一部として、官能基を持つスチレン系エラストマーを含有すると好ましい（請求項３）。官能基を持つスチレン系エラストマーは相溶化剤として働く。相溶化剤を加えることにより、スチレン系エラストマーと他の材料とが良好に混合し、機械特性が向上する。
【００１６】
第１の樹脂組成物が、さらにトリメチロールプロパントリメタクリレートを、樹脂成分１００質量部に対して０．１〜１０質量部含有すると好ましい（請求項４）。トリメチロールプロパンは架橋助剤である。架橋助剤を更に含有することで樹脂の可塑化効果が得られ、押出加工性が向上する。また電離放射線の照射時の架橋効率が高まる。さらにトリメチロールプロパントリメタクリレートは樹脂との相溶性が良好であり、容易に混合できる。
【００１７】
前記ポリフェニレンエーテル系樹脂の荷重たわみ温度は９５℃以上であることが好ましい（請求項５）。荷重たわみ温度が９５℃以上のポリフェニレンエーテル系樹脂を用いることで、機械強度の大きい絶縁層が得られる。
【００１８】
前記窒素系難燃剤がメラミンシアヌレートであると好ましい（請求項６）。窒素系難燃剤としてメラミンシアヌレートを使用することにより混合時の熱安定性が向上し、また難燃性も向上する。
【００１９】
また本発明のハロゲンフリー難燃絶縁電線は、前記導体の外径が０．１ｍｍ〜１ｍｍであり、前記第１絶縁層と前記第２絶縁層の厚みの合計が０．１ｍｍ〜１ｍｍであると好ましい（請求項７）。このような細径のハロゲンフリー難燃絶縁電線は、狭いスペースへの配線が可能である。
【００２０】
また前記第１絶縁層及び前記第２絶縁層が電離放射線の照射により架橋されていると好ましい（請求項８）。絶縁層が架橋されていることで、耐熱性や機械的強度が向上する。
【発明の効果】
【００２１】
本発明によれば、高周波、高電圧での漏れ電流を低減できると共に難燃性、柔軟性の要求特性を満たし、かつ環境負荷の低減に役立つハロゲンフリー難燃絶縁電線を提供することができる。
【発明を実施するための最良の形態】
【００２２】
ポリフェニレンエーテルは、メタノールとフェノールを原料として合成される２，６−キシレノールを酸化重合させて得られるエンジニアリングプラスチックである。またポリフェニレンエーテルの成形加工性を向上させるため、ポリフェニレンエーテルにポリスチレンを溶融ブレンドした材料が変性ポリフェニレンエーテル樹脂として各種市販されている。本発明に用いるポリフェニレンエーテル系樹脂としては、上記のポリフェニレンエーテル樹脂単体、及びポリスチレンを溶融ブレンドしたポリフェニレンエーテル樹脂のいずれも使用することができる。また無水マレイン酸等のカルボン酸を導入したものを適宜ブレンドして使用することもできる。
【００２３】
このようなポリフェニレンエーテル系樹脂においては、ポリスチレンのブレンド比率に応じて加重たわみ温度が変化するが、荷重たわみ温度が９５℃以上のものを使用すると電線被膜の機械強度が向上し、また熱変形特性が優れるため好ましい。なお荷重たわみ温度はＩＳＯ７５−１、２の方法により、荷重１．８０ＭＰａで測定した値とする。
【００２４】
ポリフェニレンエーテル系樹脂としてポリスチレンをブレンドしていないポリフェニレンエーテル樹脂も使用できる。この場合、低粘度のポリフェニレンエーテル樹脂を使用すると、機械的強度を保持しつつ押出加工時の樹脂圧を低減することができる。ポリフェニレンエーテル系樹脂の固有粘度としては０．１〜０．６ｄｌ／ｇが好ましく、更に好ましい範囲は０．３〜０．５ｄｌ／ｇである。
【００２５】
本発明に使用するスチレン系エラストマーとしては、スチレン・エチレンブテン・スチレン共重合体、スチレン・エチレンプロピレン・スチレン共重合体、スチレン・エチレン・エチレンプロピレン・スチレン共重合体、スチレン・ブチレン・スチレン共重合体等が挙げられ、これらの水素添加ポリマーや部分水素添加ポリマーを例示できる。また無水マレイン酸等のカルボン酸を導入したものを適宜ブレンドして使用することもできる。
【００２６】
この中でも、スチレンとゴム成分のブロック共重合エラストマーを使用すると、押出加工性が向上することに加え、引張破断伸びが向上し、また耐衝撃性が向上するなどの点で好ましい。またブロック共重合体として、水素化スチレン・ブチレン・スチレンブロック共重合体やスチレン・イソブチレン・スチレン系共重合体等のトリブロック型共重合体、及びスチレン・エチレン共重合体、スチレン・エチレンプロピレン等のジブロック型共重合体を使用することができ、スチレン系エラストマー中トリブロック成分が５０重量％以上含まれていると、電線被膜の強度及び硬度が向上するため好ましい。
【００２７】
またスチレン系エラストマー中に含まれるスチレン含有量が２０重量％以上のものが機械特性、難燃性の点から好適に使用できる。スチレン含有量が２０重量％より少ないと硬度や押出加工性が低下する。またスチレン含有量が５０重量％を超えると引張破断伸びが低下するため好ましくない。
更に、分子量の指標となるメルトフローレート（「ＭＦＲ」と略記；ＪＩＳ  Ｋ  ７２１０に従って、２３０℃×２．１６ｋｇｆで測定）が０．８〜１５ｇ／１０ｍｉｎの範囲であることが好ましい。メルトフローレートが０．８ｇ／１０ｍｉｎより小さいと押出加工性が低下し、また１５ｇ／１０ｍｉｎを超えると機械強度が低下するからである。
【００２８】
さらに、スチレン系エラストマーの一部として、官能基を持つスチレン系エラストマーを含有するとポリエステル樹脂とスチレン系エラストマーの密着力が向上して高温特性を向上することができる。官能基としてはエポキシ基、オキサゾリン基、酸無水物基、カルボキシル基等が例示され、樹脂の種類に合わせて適宜選択できる。官能基を持つスチレン系エラストマーの含有量は樹脂成分１００質量部に対して１〜２０質量部が好ましく、さらに好ましい範囲は１〜１０重量部である。
【００２９】
本発明に使用するポリオレフィン樹脂としては、ポリエチレン、超低密度ポリエチレン、ポリプロピレン、エチレン酢酸ビニル共重合体、エチレンの２元系又は３元系共重合体、並びに上記のポリマーのグラフト系樹脂、オレフィン系熱可塑性エラストマー等が例示できる。これらの中でも、超低密度ポリチレンやエチレン酢酸ビニル共重合体は、柔軟性に優れていることから好ましい。
【００３０】
ポリフェニレンエーテル系樹脂、及びスチレン系エラストマー／ポリオレフィン樹脂成分は任意の比率で溶融混合することが可能であるが、押出加工性や電線の柔軟性の点から、スチレン系エラストマー／ポリオレフィン樹脂成分は７０〜１００質量部、ポリフェニレンエーテル系樹脂は０〜３０質量部とする。ポリフェニレンエーテル系樹脂の含有量が３０質量部を超えると押出加工性が低下する。ポリフェニレンエーテル系樹脂のさらに好ましい含有量は、２０質量部〜３０質量部である。
【００３１】
さらに樹脂成分としては、本発明の趣旨を損なわない範囲で各種樹脂を混合することが可能である。
【００３２】
本発明に使用する窒素系難燃剤としては、メラミン樹脂、メラミンシアヌレート等を例示できる。窒素系難燃剤は使用後に焼却処理してもハロゲン化水素等の有毒ガスが発生せず、環境負荷の低減を図ることができる。窒素系難燃剤としてメラミンシアヌレートを使用すると混合時の熱安定性や難燃性向上効果の面で好ましい。メラミンシアヌレートは、シランカップリング剤やチタネート系カップリング剤で表面処理して使用することも可能である。
【００３３】
前記窒素系難燃剤の含有量は、樹脂組成物１００質量部に対して５〜７０質量部とする。５質量部を下回ると絶縁電線の難燃性が不充分であり、また７０質量部を超えると伸びや押出加工性が低下するからである。窒素系難燃剤の含有量は１０〜４０質量部がさらに好ましい。
【００３４】
本発明に使用するリン系難燃剤としては、トリフェニルホスフェート、ビスフェノールＡビス（ジフェニル）ホスフェート等のリン酸エステル、ポリリン酸アンモニウム等が例示される。本発明の趣旨に鑑み、ハロゲンフリーのリン系難燃剤が好ましい。
【００３５】
前記リン系難燃剤の含有量は、樹脂組成物１００質量部に対して０〜３０質量部、好ましくは５〜３０質量部とする。第１の樹脂組成物の樹脂成分として、ポリフェニレンエーテル系樹脂を含有しない場合は、５質量部を下回ると絶縁電線の難燃性が不十分となる。また３０質量部を超えると機械特性や押出加工性が低下する。
【００３６】
さらに、第１の樹脂組成物には架橋助剤を添加することができる。架橋助剤としてはトリメチロールプロパントリメタクリレートやトリアリルシアヌレート、トリアリルイソシアヌレート等の分子内に複数の炭素−炭素二重結合を持つ多官能性モノマーが好ましく使用できる。また架橋助剤は常温で液体であることが好ましい。液体であるとポリフェニレンエーテル系樹脂やスチレン系エラストマーとの混合がしやすいからである。特に架橋助剤としてトリメチロールプロパントリメタクリレートを使用すると、樹脂への相溶性が向上し、好ましい。また難燃性を向上するために、リン系難燃剤を添加しても良い。リン系難燃剤としてはリン酸エステルが例示される。
【００３７】
第２の樹脂組成物に使用する樹脂成分としては、上記の第１の樹脂組成物に用いる樹脂の他、ポリエチレン、ポリプロピレン等のポリオレフィン樹脂、及び、エチレン酢酸ビニル共重合体、エチレンメチルアクリレート共重合体、エチレンエチルアクリレート共重合体、エチレンメリルメタクリレート共重合体等のエチレンαオレフィン共重合体等、任意の樹脂を使用することができる。特にエチレン酢酸ビニル共重合体は、樹脂組成物とした場合の押出性と柔軟性の観点から好ましく使用できる。
【００３８】
難燃剤として使用する金属水酸化物としては、水酸化アルミニウム、水酸化マグネシウム、水酸化カルシウム等を例示できる。この中でも押出加工性の観点から、粒子径が０．１〜３μｍの範囲にある水酸化マグネシウムが好ましい。
【００３９】
金属水酸化物の含有量は、樹脂成分１００質量部に対して１５０〜２５０質量部とする。１５０質量部を下回ると絶縁電線の難燃性が不充分であり、また２５０質量部を超えると伸びや押出加工性が低下するからである。さらに好ましい範囲は１５０質量部〜２００質量部である。
【００４０】
第１の樹脂組成物及び第２の樹脂組成物には、必要に応じて酸化防止剤、老化防止剤、滑剤、加工安定剤、着色剤、重金属不活性化材、発泡剤、多官能性モノマー等を適宜混合することができる。これらの材料を短軸押出型混合機、加圧ニーダー、バンバリーミキサー等の既知の溶融混合機を用いて混合して樹脂組成物を作製する。
【００４１】
本発明のハロゲンフリー難燃絶縁電線は、上記第１の樹脂組成物からなる第１絶縁層を導体に被覆し、上記第２の樹脂組成物からなる第２絶縁層を該第１絶縁層に被覆したものである。第１絶縁層及び第２絶縁層を形成するには、既知の押出成形機を用いることができる。製造工程を簡略化するためには、第１絶縁層と第２絶縁層を同時に押出被覆することが好ましい。
【００４２】
導体としては、導電性に優れる銅線、アルミ線などが使用できる。導体の径は使用用途に応じて適宜選択できるが、狭いスペースへの配線を可能とするためには１ｍｍ以下とすることが好ましい。また取り扱いの容易さを考慮すると０．１ｍｍ以上とすることが好ましい。
【００４３】
第１絶縁層及び第２絶縁層の厚みは、導体径に応じて適宜選択することができるが、第１絶縁層と第２絶縁層を合わせた絶縁被覆層全体の厚みの合計を０．１ｍｍ〜１ｍｍとすることが好ましい。絶縁被覆層の厚みは薄い方が柔軟性に優れるが、薄くしすぎると難燃性を確保できない。本発明の絶縁電線は、絶縁層全体の厚みを薄くしてもＶＷ−１難燃性試験に合格する難燃性を確保できる点で優れている。
【００４４】
更に第１絶縁層及び第２絶縁層が電離放射線の照射により架橋されていると、機械的強度が向上する点で好ましい。電離放射線源としては、加速電子線やガンマ線、Ｘ線、α線、紫外線等が例示できるが、線源利用の簡便さや電離放射線の透過厚み、架橋処理の速度など工業的利用の観点から加速電子線が最も好ましく利用できる。
【００４５】
次に発明を実施するための最良の形態を実施例により説明する。実施例は本発明の範囲を限定するものではない。
【実施例】
【００４６】
［実施例１〜１２］
（樹脂組成物１の作製）
表１に示す配合処方で各成分を溶融混合した。二軸混合機（２６ｍｍφ、Ｌ／Ｄ＝４８）を使用し、シリンダー温度２３０℃、スクリュー回転数２００〜４００ｒｐｍで溶融混合し、ストランド状に溶融押出し、次いで、溶融ストランドを冷却切断してペレットを作製した。
【００４７】
（樹脂組成物２の作製）
表２に示す配合処方で各成分を混合した。直径１２インチのオープンロール機を使用し、１３０〜１６０℃で混合した後、帯出しした試料をペレタイザを用いてペレット化した。
【００４８】
（絶縁電線の作製）
３０ｍｍφ押出機と２５ｍｍφ押出機を使用し、３０ｍｍφ押出機で内層材料、２５ｍｍφ押出機で外層材料を同時に押出被覆し、絶縁電線を製造した。導体には１９本縒りの錫めっき銅線（外径０．６４ｍｍ）を用いた。樹脂組成物１からなる第１の絶縁層（内層）の厚みは０．３８ｍｍ、樹脂組成物２からなる第２の絶縁層（外層）の厚みは０．１０ｍｍとした。押出条件は、導体予熱６０℃とし、シリンダーおよびダイスの温度は１９０〜２００℃に設定し、ライン線速２５ｍ／ｍｉｎとした。また各絶縁電線には、照射量が１２０ｋＧｒａｙになるように加速電子線を照射した。絶縁電線の評価は、未照射のもの、照射したものそれぞれで行った。
【００４９】
（被覆層の評価：引張特性）
作製した電線から導体を抜き取り、被覆層の引張試験を行った。試験条件は引張速度＝５００ｍｍ／分、標線間距離＝２５ｍｍ、温度＝２３℃とし、引張強さと引張破断伸びを各３点の試料で測定し、それらの平均値を求めた。引張強さが１０．３ＭＰａ以上かつ引張破断伸び１５０％以上のものを「合格」と判定した。
【００５０】
（被覆層の評価：誘電率、ｔａｎＤ）
絶縁電線試料の、絶縁被覆の誘電率（ε）は下記の方法で測定した。まず、図１に示すように絶縁電線１を金属板２と共に水３に浸漬した状態で、インピーダンスアナライザ４（横河ヒューレッドパッカード製の４２７６Ａ  ＬＣＺメータ）を用いて、周波数１ｋＨｚの条件で、その静電容量及びｔａｎＤを測定した。静電容量の実測値を絶縁被覆の水中への浸漬長Ｌ（ｍ）で除して、絶縁被覆の長さ１ｍあたりの静電容量Ｃ（ｐＦ／ｍ）を求めた。そして下記式にしたがって、絶縁被覆の誘電率（ε）を算出した。ここで、ｄ１は導体外径、ｄ２は絶縁外径である。
ε＝Ｃ×ｌｏｇ（ｄ２／ｄ１）／２４．１２
【００５１】
（被覆層の評価：伸び残率、引張強さ残率）
電子線を照射した絶縁電線を表１に示す条件で熱処理した後、導体を抜き取り、被覆層の引張試験を行った。測定条件は上記の引張試験と同じである。オリジナルの数値を１００として、伸び残率、引張強さ残率を求めた。
【００５２】
（絶縁電線の評価：難燃性試験）
ＵＬＳｔａｎｄａｒｄ１５８１、１０８０項に記載のＶＷ−１垂直難燃試験に５点の試料を提供し、そのうちいくつ合格するかを判定した。その判定基準は、各試料に１５秒着火を５回繰り返した場合に、６０秒以内に消火し、下部に敷いた脱脂綿が燃焼落下物によって類焼せず、試料の上部に取り付けたクラフト紙が燃えたり、焦げたりしないものを合格とした。なお、難燃性試験は、照射した絶縁電線のみで行った。
【００５３】
【表１】
2010118207.tif 000002
【００５４】
【表２】
2010118207.tif 000003
【００５５】
（脚注）
（＊１）  三菱エンジニアリングプラスチック（株）製、ガラス転移温度２１５℃のポリフェニレンエーテル
（＊２）  軟化点２１０℃、荷重たわみ温度１２５℃のポリスチレン変性ポリフェニレンエーテル
（＊３）  軟化点２１０℃、  荷重たわみ温度９５℃のポリスチレン変性ポリフェニレンエーテル
（＊４）  スチレン・エチレン・ブチレン・スチレン共重合体，スチレン含量３０ｗｔ％、メルトフローレート３．５（２００℃×５ｋｇ）
（＊５）アルケマ（株）製、エチレン／アクリル酸／無水マレイン酸ターポリマー
（＊６）  酢酸ビニル量２５％のエチレン酢酸ビニル共重合体
（＊７）  密度０．８７、メルトフローレート０．５（１９０℃×２．１６ｋｇ）の超低密度ポリエチレン
（＊８）  マレイン酸変性スチレン・エチレン・ブチレン・スチレン共重合体、スチレン含量３０ｗｔ％、メルトフローレート４．０（２００℃×５ｋｇ）
（＊９）  ダイセル化学工業（株）製  エポフレンド（登録商標）ＡＴ５０１
（＊１０）  株式会社日本触媒  製  オキサゾリン基含有ポリマー  エポクロス（登録商標）ＲＰＳ１００５
（＊１１）  日産化学工業（株）製  ＭＣ６０００
（＊１２）  大八化学工業（株）製  縮合リン酸エステルＰｘ２００
（＊１３）  チバスペシャリティケミカルズ（株）製  Ｉｒｇａｎｏｘ１０１０
（＊１４）  日本化成（株）  製  スリパックスＯ
（＊１５）  旭電化工業（株）  製  アデカスタブＣＤＡ−１
（＊１６）  酢酸ビニル量７０％のエチレン酢酸ビニル共重合体
（＊１７）  酢酸ビニル量３２％のエチレン酢酸ビニル共重合体
（＊１８）  平均粒径０．７μｍ、ステアリン酸表面処理
（＊１９）  日本軽金属（株）社製、ＦｌａｍｔａｒｄＨ
（＊２０）  白石カルシウム（株）社製、バーゲス＃３０
（＊２１）  白石カルシウム（株）社製、白艶華ＣＣＲ（ステアリン酸処理）
（＊２２）  日本化成（株）製、スリパックスＥ
【００５６】
実施例１〜１２で内層として使用した樹脂組成物１は、どの配合でも誘電率が２．９以下と低く、良好な電気特性を示した。また難燃性も全てのサンプルでＶＷ−１燃焼試験に合格となった。さらに引張伸びが大きく、また熱老化後の伸び残率も大きいことから、柔軟性も良好である。また内層、外層の同時押出が可能であり、生産性にも優れている。
【産業上の利用可能性】
【００５７】
本発明の活用例としては、液晶テレビ、携帯電話、デジタルカメラ、パーソナルコンピュータ等の電子機器の内部配線のハイヤーハーネスが挙げられる。
【図面の簡単な説明】
【００５８】
【図１】絶縁電線の比誘電率を測定する方法を説明する図である。
【符号の説明】
【００５９】
１    絶縁電線
２    金属板
３    水
４    インピーダンスアナライザ
Ｌ    絶縁被覆の水中への浸漬長
【図１】
2010118207.tif 000004